(57)【特許請求の範囲】
【請求項１】
一般式（１）
0004465561.tif 000008
（式中Ｒ１はＨまたはＣＨ３、Ｒ２はＨ、Ｎａ、Ｋ、ＮＨ４を示す）で表される繰り返し単位を０．５〜２０モル％含んでなる、重量平均分子量が１５０万〜４００万の（メタ）アクリルアミド系共重合体を含有してなる製紙用内部添加剤であって、該（メタ）アクリルアミド系共重合体が、共重合体成分として、一般式（２）：ＣＨ２＝Ｃ（Ｒ３）−ＣＯＮ（Ｒ４）（Ｒ５）（Ｒ３はＨまたはＣＨ３、Ｒ４はＨまたは炭素数１〜４の直鎖もしくは分岐鎖のアルキル基、Ｒ５はＨまたは炭素数１〜４の直鎖もしくは分岐鎖のアルキル基を示す）で表されるＮ−置換（メタ）アクリルアミド類（Ｃ）および（メタ）アリルスルホン酸若しくはその塩（Ｄ）をいずれも０．１〜５モル％の使用割合で有する共重合体である、製紙用内部添加剤を、硫酸バンドを含むパルプスラリーに添加し、抄造することを特徴とする紙の製造方法。
【請求項２】
（メタ）アクリルアミド系共重合体が、（メタ）アクリルアミド（Ａ）、（メタ）アクリルアミド−Ｎ−グリコール酸類（Ｂ）、ならびに、Ｎ−置換（メタ）アクリルアミド類（Ｃ）および前記（メタ）アリルスルホン酸若しくはその塩（Ｄ）を共重合して得られ、かつ、該（Ｃ）成分および該（Ｄ）成分の使用割合がいずれも０．１〜５モル％である共重合体である請求項１記載の製造方法。
【請求項３】
（メタ）アクリルアミド系共重合体が、（メタ）アクリルアミド（Ａ）、ならびに、Ｎ−置換（メタ）アクリルアミド類（Ｃ）および前記（メタ）アリルスルホン酸若しくはその塩（Ｄ）から製造され、かつ、該（Ｃ）成分および該（Ｄ）成分の使用割合がいずれも０．１〜５モル％であるポリ（メタ）アクリルアミドにグリオキシル酸類を反応させて得られるものである請求項１記載の製造方法。
【請求項４】
（メタ）アクリルアミド系共重合体が、共重合成分として、さらにイオン性ビニルモノマー、ノニオン性ビニルモノマーおよび架橋性ビニルモノマーから選ばれる少なくとも１種のビニルモノマー（Ｅ）（但し、（Ａ）成分、（Ｂ）成分、（Ｃ）成分および（Ｄ）成分を除く）を有する共重合体である請求項１〜３のいずれかに記載の製造方法。
【発明の詳細な説明】
【０００１】
【発明の属する技術分野】
本発明は、製紙用内部添加剤を用いた紙の製造方法に関する。
【０００２】
【従来の技術】
近年、製紙用添加剤、特に紙力増強剤が紙、板紙の製造に際し重要視されて来ている。この背景としては、原木供給事情の悪化に伴い良質のパルプの使用が制限されたこと、さらには省エネルギーや省資源の目的で古紙の再利用の必要性が一段と強まったことがあげられ、その結果として紙、板紙の改質剤としての製紙用添加剤は一層不可欠なものとなっている。
【０００３】
一方、抄紙機の高速化に伴う生産性の向上、あるいは紙の多様化に応じた品質向上の目的で、パルプスラリーに添加される濾水性向上剤および紙力増強剤への依存度とその使用範囲はさらに広まっている。かかる状況下に製紙用内部添加剤としては、ポリアクリルアミド系が主流となっている。
【０００４】
しかしながら、近年、製紙用内部添加剤の使用条件はますます厳しくなってきたため、従来公知のポリアクリルアミド系製紙用内部添加剤では、添加剤としての効果の点で限界にきている。そのため、性能の向上を図るべく様々な手段が採られているが、いずれもその効果はいまだ十分ではない。
【０００５】
【発明が解決しようとする課題】
本発明は、瀘水性、紙力強度等の製紙用内部添加剤としての諸効果に優れる製紙用添加剤および当該製紙用添加剤を用いた紙の製造方法を提供することを目的とする。
【０００６】
【課題を解決するための手段】
本発明者等は、前記課題を解決すべく鋭意検討を重ねた結果、以下に示す一般式（１）で表される繰り返し単位を有する、特定重量平均分子量の（メタ）アクリルアミド系共重合体を製紙用添加剤を、硫酸バンドを含むパルプスラリーに添加し、抄造することにより、前記目的を達成できることを見出し、本発明を解決するに至った。
【０００７】
すなわち、本発明は、一般式（１）：
【０００８】
【化２】
0004465561.tif 000002
【０００９】
（式中Ｒ１はＨまたはＣＨ３、Ｒ２はＨ、Ｎａ、Ｋ、ＮＨ４を示す）で表される繰り返し単位を０．５〜２０モル％含んでなる、重量平均分子量が１５０万〜４００万の（メタ）アクリルアミド系共重合体を含有してなる製紙用内部添加剤であって、該（メタ）アクリルアミド系共重合体が、共重合体成分として、一般式（２）：ＣＨ２＝Ｃ（Ｒ３）−ＣＯＮ（Ｒ４）（Ｒ５）（Ｒ３はＨまたはＣＨ３、Ｒ４はＨまたは炭素数１〜４の直鎖もしくは分岐鎖のアルキル基、Ｒ５はＨまたは炭素数１〜４の直鎖もしくは分岐鎖のアルキル基を示す）で表されるＮ−置換（メタ）アクリルアミド類（Ｃ）および（メタ）アリルスルホン酸若しくはその塩（Ｄ）をいずれも０．１〜５モル％の使用割合で有する共重合体である、製紙用内部添加剤を、硫酸バンドを含むパルプスラリーに添加し、抄造することを特徴とする紙の製造方法。
【００１０】
【発明の実施の形態】
本発明では製紙用内部添加剤として、前記一般式（１）で表される繰り返し単位を有する（メタ）アクリルアミド系共重合体を用いる。（メタ）アクリルアミド系共重合体中の前記繰り返し単位は通常、０．５〜２０モル％程度である。紙力効果等を効果的に向上させるには、前記繰り返し単位を、１モル％以上とするのが好ましい。なお、前記繰り返し単位が２０モル％を超えても紙力効果等の向上効果はあまりなく、かえってコスト高である。これらを考慮すれば、前記繰り返し単位を、５モル％以下とするのがより好ましい。
【００１１】
かかる本発明の（メタ）アクリルアミド系共重合体は、たとえば、ｉ）共重合体成分としての（メタ）アクリルアミド（Ａ）、（メタ）アクリルアミド−Ｎ−グリコール酸類（Ｂ）、ならびに、前記Ｎ−置換（メタ）アクリルアミド類（Ｃ）および前記（メタ）アリルスルホン酸若しくはその塩（Ｄ）（いずれも０．１〜５モル％）を共重合する方法、ii）（Ａ）成分、ならびに、（Ｃ）成分および（Ｄ）成分（いずれも０．１〜５モル％）から製造した（メタ）アクリルアミド系（共）重合体にグリオキシル酸類を反応させる方法により得られる。
【００１２】
（メタ）アクリルアミド（Ａ）は、本発明の（メタ）アクリルアミド系共重合体を構成する主構成単位である。（メタ）アクリルアミド系共重合体が、（メタ）アクリルアミド（Ａ）と他のモノマーとの共重合体の場合、（メタ）アクリルアミド（Ａ）は、共重合体成分中の他のモノマーの残部となるが、（メタ）アクリルアミド系共重合体が製紙用内部添加剤として十分な紙力効果等を発揮するには、共重合体成分中、（メタ）アクリルアミド（Ａ）の使用割合を少なくとも６０モル％とするのが好ましい。より好ましくは８０モル％以上である。なお、（メタ）アクリルアミドとはアクリルアミドおよび／またはメタクリルアミドのことをいい、これらは単独使用または併用できる。経済性の面からはアクリルアミドを単独使用するのがよい。以下本発明において（メタ）とは同様の意味である。
【００１３】
（メタ）アクリルアミド−Ｎ−グリコール酸類（Ｂ）としては、（メタ）アクリルアミド−Ｎ−グリコール酸またはそれらの塩があげられる。なお、塩としては、ナトリウム塩、カリウム塩等のアルカリ金属塩、アンモニウム塩等があげられる。
【００１４】
また、グリオキシル酸類としては、グリオキシル酸またはそれらの塩が好ましい。なお、塩としては、ナトリウム塩、カリウム塩等のアルカリ金属塩、アンモニウム塩等が挙げられる。
【００１５】
なお、前記ｉ）の方法で（メタ）アクリルアミド系共重合体を製造する場合には、共重合成分中の（Ｂ）成分の割合を０．５〜２０モル％とし、ii）の方法で（メタ）アクリルアミド系共重合体を製造する場合には、得られる（メタ）アクリルアミド系共重合体中の前記一般式（１）で表される繰り返し単位の割合が、０．５〜２０モル％となるようにグリオキシル酸類を適宜に調整して用いる。
【００１６】
前記一般式（２）：ＣＨ２＝Ｃ（Ｒ３）−ＣＯＮ（Ｒ４）（Ｒ５）中、Ｒ４、Ｒ５のアルキル基としては、たとえば、メチル基、エチル基、イソプロピル基、ｔ−ブチル基等があげられる。
【００１７】
（Ｃ）成分は、Ｎ−アルキル基中のメチル基またはメチレン性基が連鎖移動点として作用し、（メタ）アクリルアミド系共重合体にゲル化を伴うことなく多くの分岐構造を導入する。（Ｃ）成分の具体例としては、Ｎ，Ｎ−ジメチル（メタ）アクリルアミド、Ｎ−メチル（メタ）アクリルアミド、Ｎ−エチル（メタ）アクリルアミド、Ｎ−イソプロピル（メタ）アクリルアミドおよびＮ−ｔ−ブチル（メタ）アクリルアミドがあげられる。これら（Ｃ）成分のなかでも共重合性、連鎖移動性の点でＮ，Ｎ−ジメチルアクリルアミドが好ましい。
【００１８】
（Ｄ）成分である（メタ）アリルスルホン酸またはその塩は、分子中に（メタ）アリル基を１つのみ有し、（メタ）アリル基の他には炭素−炭素二重結合を有しない。（Ｄ）成分は、得られる（メタ）アクリルアミド系共重合体が高分子量化する点、および、特にモノマーの安定性の点より好ましい。なお、塩としては、ナトリウム塩、カリウム塩等のアルカリ金属塩、アンモニウム塩等があげられる。
【００１９】
前記（Ｃ）成分、（Ｄ）成分の使用割合は、共重合成分中、いずれも０．１〜５モル％である。０．１モル％以上であることにより、アクリルアミド系共重合体中に、分岐構造を効果的に導入することができる。
【００２０】
さらに、本発明の（メタ）アクリルアミド系共重合体は、共重合成分として、イオン性ビニルモノマー、ノニオン性ビニルモノマーおよび架橋性ビニルモノマーから選ばれる少なくとも１種のビニルモノマー（Ｅ）を用いることができる。但し、ビニルモノマー（Ｅ）から、（Ａ）成分、（Ｂ）成分、（Ｃ）成分および（Ｄ）成分は除く。
【００２１】
イオン性ビニルモノマーは、得られるアクリルアミド系共重合体にアニオン性を付与する場合にはアニオン性ビニルモノマーを使用すればよく、得られる共重合体にカチオン性を付与する場合にはカチオン性ビニルモノマーを使用すればよい。得られる共重合体にアニオン性とカチオン性を付与して両性にする場合にはアニオン性ビニルモノマーとカチオン性ビニルモノマーの両者を使用すればよい。
【００２２】
アニオン性ビニルモノマーとしては、たとえば（メタ）アクリル酸、クロトン酸、（メタ）アリルカルボン酸等のα，β−不飽和一塩基酸酸；マレイン酸、フマール酸、イタコン酸、ムコン酸等のα，β−不飽和二塩基酸酸；ビニルスルホン酸、スチレンスルホン酸、２−アクリルアミド−２−メチルプロパンスルホン酸、（メタ）アリルスルホン酸などの有機スルホン酸；またはこれら各種有機酸のナトリウム塩、カリウム塩等のアルカリ金属塩、アンモニウム塩等があげられる。これらアニオン性ビニルモノマーは１種または２種以上を特に制限なく使用できる。
【００２３】
カチオン性ビニルモノマーとしては、たとえばＮ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリルアミド、Ｎ，Ｎ−ジエチルアミノプロピル（メタ）アクリルアミドなどの第三級アミノ基を有するビニルモノマーまたはそれらの塩酸、硫酸、酢酸などの無機酸もしくは有機酸の塩類、または該第三級アミノ基含有ビニルモノマーとメチルクロライド、ベンジルクロライド、ジメチル硫酸、エピクロルヒドリンなどの四級化剤との反応によって得られる第四級アンモニウム塩を含有するビニルモノマー等があげられる。
【００２４】
また、ノニオン性ビニルモノマーは、得られるアクリルアミド系共重合体に主に疎水性を付与するために使用され、単独で共重合成分となる他、前記イオン性ビニルモノマーと組み合わせて併用することもできる。ノニオン性ビニルモノマーとしては、前記アニオン性ビニルモノマーのアルキルエステル（アルキル基の炭素数１〜８）、アクリロニトリル、スチレン類、酢酸ビニル、メチルビニルエーテルなどがあげられる。
【００２５】
また、架橋性ビニルモノマーは、得られるアクリルアミド系共重合体の性能を逸脱しない範囲内で少量使用することもできる。架橋性ビニルモノマーとしては、エチレングリコールジ（メタ）アクリレート、ジエチレングリコールジ（メタ）アクリレート、トリエチレングリコールジ（メタ）アクリレート等のジ（メタ）アクリレート類、メチレンビス（メタ）アクリルアミド、エチレンビス（メタ）アクリルアミド、ヘキサメチレンビス（メタ）アクリルアミド等のビス（メタ）アクリルアミド類、アジピン酸ジビニル、セバシン酸ジビニル等のジビニルエステル類、アリルメタクリレート、ジアリルアミン、ジアリルジメチルアンモニウム、ジアリルフタレート、ジアリルクロレンデート、ジビニルベンゼン、Ｎ，Ｎ−ジアリルアクリルアミド等の２官能性ビニルモノマー、１，３，５−トリアクリロイルヘキサヒドロ−Ｓ−トリアジン、トリアリルイソシアヌレート、トリアリルアミン、トリアリルトリメリテート等の３官能性ビニルモノマー、テトラメチロールメタンテトラアクリレート、テトラアリルピロメリテート、Ｎ，Ｎ，Ｎ′，Ｎ′−テトラアリル−１，４−ジアミノブタン、テトラアリルアミン塩、テトラアリルオキシエタン等の4官能性ビニルモノマー、その他にＮ−メチロールアクリルアミド等があげられる。これら架橋性ビニルモノマーのなかでも１，３，５−トリアクリロイルヘキサヒドロ−Ｓ−トリアジン、トリアリルイソシアヌレート等が好ましい。
【００２６】
（Ｅ）成分のなかのイオン性ビニルモノマー、ノニオン性ビニルモノマーの使用割合は、共重合成分中、通常３５モル％程度以下、好ましくは３０モル％以下である。なお、（Ｅ）成分として、共重合体にアニオン性を付与する場合には、前記総モル和に対し、通常、アニオン性ビニルモノマーを１〜２０モル％、好ましくは２〜１５モル％使用する。共重合体にカチオン性を付与する場合には、総モル和に対し、通常、カチオン性ビニルモノマーを１〜２０モル％、好ましくは２〜１５モル％使用する。また、共重合体に両性を付与する場合には総モル和に対し、通常、アニオン性ビニルモノマーを１〜１５モル％、好ましくは２〜１０モル％、カチオン性ビニルモノマーを１〜１５モル％、好ましくは２〜１０モル％使用する。また（Ｅ）成分のなかの架橋性ビニルモノマーの使用割合は、共重合成分中、１０モル％以下である。好ましくは５モル％以下である。
【００２７】
本発明の（メタ）アクリルアミド系共重合体を前記ｉ）の方法で製造する場合、従来公知の各種方法により行うことができる。例えば、所定の反応容器に（Ａ）成分、（Ｂ）成分、（Ｃ）成分、（Ｄ）成分、および必要に応じて（Ｅ）成分、ならびに水を仕込み、ラジカル重合開始剤を加え、撹拌下、加温することにより目的とする水溶性の（メタ）アクリルアミド系共重合体を得ることができる。反応温度は、通常５０〜１００℃程度、反応時間は１〜５時間程度である。反応濃度（モノマー濃度）は、通常１０〜４０重量％程度で行うことができ、高濃度においても重合できる。また、得られた共重合体の水溶液は、高濃度の場合にも希釈することなく使用、保存できる。その他、モノマーの仕込み方法は同時重合、連続滴下重合等の従来公知の各種方法により行うことができる。ラジカル重合開始剤としては、過硫酸カリウム、過硫酸アンモニウム等の過硫酸塩、またはこれらと亜硫酸水素ナトリウムのごとき還元剤とを組み合わせた形のレドックス系重合開始剤等の通常のラジカル重合開始剤を使用できる。また、前記ラジカル重合開始剤には、アゾ系開始剤を併用してもよい。ラジカル重合開始剤の使用量は、モノマーの総重量和の０．０５〜２．０重量％、好ましくは０．１〜０．５重量％である。
【００２８】
また、本発明の（メタ）アクリルアミド系共重合体を前記ii）の方法で製造する場合、前記重合方法と同様にして（Ａ）成分、（Ｃ）成分、（Ｄ）成分、および必要に応じて（Ｅ）成分から、（メタ）アクリルアミド系（共）重合体を製造したのち、これをグリオキシル酸類と反応させる。反応は、通常、４０〜１００℃程度で、０．５〜１０時間程度行う。グリオキシル酸類の反応は、（メタ）アクリルアミド系（共）重合体の製造と同時に行うこともできる。
【００２９】
かくして得られた（メタ）アクリルアミド系共重合体は、濾水性向上剤、紙力増強剤等の内添薬品として用いることから、重量平均分子量が１５０万〜４００万である。また、粘度は、取扱性の点から、通常、１００００ｃｐｓ程度（２５℃）以下の性状で使用するのがよい。なお、本発明の製紙用添加剤は、固形分濃度１０〜４０重量％に調整されるが、固形分濃度を４０重量％の場合においても、粘度を１００００ｃｐｓ程度（２５℃）以下に調整できる。
【００３０】
【発明の効果】
本発明の製紙用内部添加剤は、（メタ）アクリルアミド系共重合体中に、一般式（１）で表される繰り返し単位を含有しているため、他のアニオンモノマー成分に由来する繰り返し単位と比較して、抄造系に添加される硫酸バンドと良好な相互作用を示す。そのため、パルプへの定着性が高く、またパルプ繊維間での接点も多く紙力増強効果等の製紙用内部添加剤としての種々の特徴ある性能を示す。その結果として、近時の厳しい抄紙条件下でも、濾水性向上剤、紙力増強剤等の内添薬品として優れた諸効果を奏する。
【００３１】
【実施例】
以下、実施例および比較例を挙げて本発明をより具体的に説明する。なお、部および％はいずれも特記ない限り重量基準による。
【００３２】
比較例１
撹拌機、温度計、還流冷却管および窒素ガス導入管を備えた四つ口フラスコに、アクリルアミド２３４．６部、アクリルアミド−Ｎ−グリコール酸９．８ｇおよびイオン交換水９６０部を仕込み、窒素ガスを通じて反応系内の酸素を除去した。系内を４０℃にし撹拌下に重合開始剤として過硫酸アンモニウム０．２５部および亜硫酸水素ナトリウム０．１５部を投入した。９０℃まで昇温した後、２時間保温した。重合終了後、イオン交換水７０部を投入し、ｐＨ４．５、固形分２０．２％、粘度（２５℃）が９８００ｃｐｓの共重合体水溶液を得た。
【００３３】
比較例２〜４、実施例１〜４、および比較例５〜９
比較例１において、（Ａ）〜（Ｅ）成分の種類またはその使用割合のうちいずれか少なくとも１種を表１のように変えたほかは、実施例１と同様の操作を行い各種共重合体水溶液を得た。得られた各種共重合体水溶液の性状値を表２に示す。
【００３４】
【表１】
0004465561.tif 000003
【００３５】
表中、ＡＭ：アクリルアミド、ＡＭＧ：アクリルアミド−Ｎ−グリコール酸、Ｇｌｙ：グリオキシル酸、ＳＭＡＳ：メタリルスルホン酸ソーダ、ＤＭＡＡ：Ｎ，Ｎ−ジメチルアクリルアミド、ＡＡ：アクリル酸、ＩＡ：イタコン酸、ＤＭＡＰＡＡ：Ｎ，Ｎ−ジメチルアミノプロピルアクリルアミド、ＤＭ：Ｎ，Ｎ−ジメチルアミノエチルメタクリレート、ＤＭ−ＢｚＱ：Ｎ，Ｎ−ジメチルアミノエチルメタクリレート・塩化ベンジル４級化物、ＤＭＡＥＡ−ＢｚＱ：Ｎ，Ｎ−ジメチルアミノエチルアクリレート・塩化ベンジル４級化物、ＡＮ：アクリロニトリルを示す。また、＊はＡＭ１００モル％のうち１０モル％をＧｌｙで変性したことを意味する。
【００３６】
【表２】
0004465561.tif 000004
【００３７】
（性能評価方法１）
Ｌ−ＢＫＰをナイアガラ式ビーターにて叩解し、カナディアン・スタンダード・フリーネス（Ｃ．Ｓ．Ｆ）４５０ｍｌに調整したパルプに硫酸バンドを対パルプ２．０％添加してｐＨ４．８とし、ついで実施例１〜９または比較例１〜５で得られた各共重合体水溶液を紙力増強剤として対パルプ０．５％を添加し、撹拌した後、パルプスラリー濃度を０．１％になるように希釈し、タッピ・シートマシンにて坪量１５０ｇ／ｍ２となるよう抄紙し、４Ｋｇ／ｃｍ２で２分プレス脱水した。次いで回転型乾燥機で１０５℃において４分間乾燥し、２０℃、６５％Ｒ．Ｈ．の条件下に２４時間調湿したのち紙質試験に供した。なお紙質測定法は次の通りである。破裂強度：ＪＩＳ Ｐ ８１１２に準じて測定した。内部結合：ＪＡＰＡＮ ＴＡＰＰＩ紙パルプ試験方法 Ｎｏ．５４に準じて測定した。結果を表３に示す。
【００３８】
【表３】
0004465561.tif 000005
【００３９】
（性能評価方法２）
段ボール古紙をナイアガラ式ビーターにて叩解し、カナディアン・スタンダード・フリーネス（Ｃ．Ｓ．Ｆ）４２０ｍｌに調整したパルプに硫酸バンドを対パルプ１．５％添加してｐＨ６．２とし、ついで実施例５〜９または比較例１〜５で得られた各共重合体水溶液を紙力増強剤として対パルプ０．５％を添加し、撹拌した後、パルプスラリー濃度を０．１％になるように希釈し、タッピ・シートマシンにて坪量１５０ｇ／ｍ２となるよう抄紙し、４Ｋｇ／ｃｍ２で２分プレス脱水した。次いで回転型乾燥機で１０５℃において４分間乾燥し、２０℃、６５％Ｒ．Ｈ．の条件下に２４時間調湿したのち紙質試験に供した。なお紙質測定法は次の通りである。破裂強度：ＪＩＳ Ｐ ８１１２に準じて測定した。圧縮強度：ＪＩＳ Ｐ ８１２６に準じて測定した。結果を表４に示す。
【００４０】
【表４】
0004465561.tif 000006
【００４１】
（性能評価方法３）
Ｌ−ＢＫＰをナイアガラ式ビーターにて叩解し、カナディアン・スタンダード・フリーネス（Ｃ．Ｓ．Ｆ）４５０ｍｌに調整したパルプに炭酸カルシウムを対パルプ１０％添加し、硫酸バンドを対パルプ０．５％添加してｐＨ７．２とし、ついで実施例５〜９または比較例１〜４で得られた各共重合体水溶液を紙力増強剤として対パルプ０．５％を添加し、撹拌した後、パルプスラリー濃度を０．１％になるように希釈し、タッピ・シートマシンにて坪量１５０ｇ／ｍ２となるよう抄紙し、４Ｋｇ／ｃｍ２で２分プレス脱水した。次いで回転型乾燥機で１０５℃において４分間乾燥し、２０℃、６５％Ｒ．Ｈ．の条件下に２４時間調湿したのち紙質試験に供した。なお紙質測定法は次の通りである。破裂強度：ＪＩＳ Ｐ ８１１２に準じて測定した。内部結合：ＪＡＰＡＮ ＴＡＰＰＩ紙パルプ試験方法 Ｎｏ．５４に準じて測定した。結果を表５に示す。
【００４２】
【表５】
0004465561.tif 000007